(57)【要約】【課題】インク詰まりによる「筆跡不良」を防ぎ「筆記距離」を十分に長くなるようにしつつ、消しゴム消去性を維持した水性ボールペンリフィールを提供する。【解決手段】平均粒子径２〜２０μｍでありかつ非熱可塑性である着色樹脂粒子をインク組成物全量に対して５〜３０重量％と、ガラス転移点が０℃未満となる非着色粒子とを少なくとも含有するインク（６）と、インク（６）を収納するインク貯蔵管（５）と、このインク貯蔵管（５）の一方側に固定したチップ（１）とを供えたボールペン水性リフィールにおいて、前記チップのボール（１２）は、ボールハウス（１３）内で前後方向にボール径に対し６〜１４％の範囲で移動可能で、かつ回転可能に保持したことを特徴とする水性ボールペンリフィールに係る。【選択図】　　図１
2004142114.tif 000002
【特許請求の範囲】
【請求項１】
平均粒子径２〜２０μｍでありかつ非熱可塑性である着色樹脂粒子をインク組成物全量に対して５〜３０重量％と、ガラス転移点が０℃未満となる非着色粒子とを少なくとも含有するインクと、
前記インクを収納するインク貯蔵管と、このインク貯蔵管の一方側に固定したチップとを供えた水性ボールペンリフィールにおいて、
前記チップは、
ボールと、このボールを保持するためのホルダーとを備え、
前記ホルダーは、その反インク貯蔵管側の端部近辺に設けたボールを収納するためのボールハウスと、その反ボールハウス側の端部からボールハウスまで貫通するボールにインクを供給するためのインク誘導孔とを有し、
前記ボールハウスは、円筒状の側面部と、インク誘導孔側へ向けて内径を次第に小さくする底面部とを有し、
前記ボールは、ボールハウス内で前後方向にボール径に対し６〜１４％の範囲で移動可能で、かつ回転可能に保持したことを特徴とする水性ボールペンリフィール。
【請求項２】
平均粒子径２〜２０μｍでありかつ非熱可塑性である着色樹脂粒子をインク組成物全量に対して５〜３０重量％と、ガラス転移点が０℃以上６０℃未満となる非着色粒子とを少なくとも含有するインクと、
前記インクを収納するインク貯蔵管と、このインク貯蔵管の一方側に固定したチップとを供えた水性ボールペンリフィールにおいて、
前記チップは、
ボールと、このボールを保持するためのホルダーとを備え、
前記ホルダーは、その反インク貯蔵管側の端部近辺に設けたボールを収納するためのボールハウスと、その反ボールハウス側の端部からボールハウスまで貫通するボールにインクを供給するためのインク誘導孔とを有し、
前記ボールハウスは、円筒状の側面部と、インク誘導孔側へ向けて内径を次第に小さくする底面部とを有し、
前記ボールは、ボールハウス内で前後方向にボール径に対し６〜１４％の範囲で移動可能で、かつ回転可能に保持したことを特徴とする水性ボールペンリフィール。
【請求項３】
平均粒子径２〜２０μｍでありかつ非熱可塑性である着色樹脂粒子をインク組成物全量に対して５〜３０重量％と、ガラス転移点が６０℃以上となる非着色粒子とを少なくとも含有するインクと、
前記インクを収納するインク貯蔵管と、このインク貯蔵管の一方側に固定したチップとを供えた水性ボールペンリフィールにおいて、
前記チップは、
ボールと、このボールを保持するためのホルダーとを備え、
前記ホルダーは、その反インク貯蔵管側の端部近辺に設けたボールを収納するためのボールハウスと、その反ボールハウス側の端部からボールハウスまで貫通するボールにインクを供給するためのインク誘導孔とを有し、
前記ボールハウスは、円筒状の側面部と、インク誘導孔側へ向けて内径を次第に小さくする底面部とを有し、
前記ボールは、ボールハウス内で前後方向にボール径に対し６〜１４％の範囲で移動可能で、かつ回転可能に保持したことを特徴とする水性ボールペンリフィール。
【請求項４】
非着色粒子の平均粒子径が０．０１〜１０μｍである請求項１から３記載の水性ボールペンリフィール。
【請求項５】
更に、グリセリンのエチレンオキサイド若しくはプロピレンオキサイド付加物、及びジグリセリンのエチレンオキサイド若しくはプロピレンオキサイド付加物の中から選ばれる少なくとも１種をインキ組成物全量に対して、１〜３０重量％含有する請求項１から４記載の水性ボールペンリフィール。
【請求項６】
２５℃の条件下においてＥＭＤ型粘度計で測定した１ｒｐｍの粘度値が、１００〜１５００ｍＰａ・ｓの範囲にある請求項１から５の何れか一つに記載の水性ボールペンリフィール。
【請求項７】
２５℃の条件下においてＥＭＤ型粘度計で測定した１００ｒｐｍの粘度値が、１０〜９０ｍＰａ・ｓの範囲にある請求項１から６の何れか一つに記載の水性ボールペンリフィール。
【発明の詳細な説明】
【０００１】
【発明の属する技術分野】
本発明は、筆記具用として利用可能な消しゴム消去性に優れ、筆記距離も十分に長く、消去性に優れた水性ボールペン用リフィールに関するものである。
【０００２】
【従来の技術】
これまでに、消しゴム消去性を有する水性ボールペンリフィールに関しては、数多くの提案がなされている。
【０００３】
しかし、着色樹脂粒子を含有する水性インクに使用しているチップにおいて、筆記を行っていると、ボールペンチップの先端部分、カシメ部分の隙間とボールハウスの側面部分に樹脂顔料が詰まってしまい、インクの通路が狭くなってしまい、「カスレ」の発生による筆跡不良といった不具合が生じてしまい、十分な「筆記距離」が確保できない欠点があった。
【０００４】
解決方法としてボールハウス内のボール移動距離を大きくすることが行われる。例えば、特開２００１−８８４９０号公報が挙げられる
【０００５】
【特許文献１】特開２００１−８８４９０号公報
【０００６】
しかし、ただ単にボールペンチップのボールハウス内のボールの移動距離を大きく設けてしまうとインク供給量が多くなり、筆記した後の描線を消しゴムにて消去しようとしても、筆記した描線が消去されないこともある。
すなわち、消しゴム消去性を有する水性ボールペンでは、「筆跡不良」を防止し、十分な「筆記距離」を確保しつつも、「消しゴム消去性」を維持することはきわめて困難なのである。
【０００７】
【発明が解決しようとする課題】
そこで、着色樹脂粒子及びボールハウス内のボール移動距離方向を所定範囲内に形成することにより、インク詰まりによる「筆跡不良」を防ぎ「筆記距離」を十分に長くなるようにしつつ、消しゴム消去性を維持した水性ボールペンリフィールを提供することを目的とする。
【０００８】
【発明を解決するための手段】
本発明者は、上記目的を達成するために鋭意研究を重ねた結果、ボールハウス内のボール移動距離方向を所定範囲内に形成することにより、以下の発明を完成するに至った。
【０００９】
平均粒子径２〜２０μｍでありかつ非熱可塑性である着色樹脂粒子をインク組成物全量に対して５〜３０重量％と、非着色粒子とを少なくとも含有することを特徴とする水性インクを収容するボールペンにおけるボールペンチップはボールとボールを収納するためのボールハウスと、その反ボールハウス側の端部からボールハウスまで貫通するボールにインクを供給するためのインク誘導孔とインク溝とを有し、ボールがボールハウス内で前後方向に６〜１４％の範囲で移動可能で、かつ回転可能に保持したことを満たすように形成したこと構造とする。
【００１０】
本発明に用いるチップは、ボール径が０．５〜１．４ｍｍでボール突出量がボール径に対して２５〜３５％、ボールハウスの内径が、ボール径に対して１０１〜１１０％、インク誘導孔が、ボール径に対して４５〜６５％、インク溝幅が、ボール径に対して１０〜４０％が望ましい。
【００１１】
本発明に用いる着色樹脂粒子は、着色された樹脂粒子からなるものであり、非熱可塑性であり、かつ、平均粒子径が２〜２０μｍとなる着色樹脂微粒子であることが必要である。
本発明に用いる着色樹脂粒子としては、例えば、樹脂粒子中に顔料からなる着色剤が分散された着色樹脂粒子、樹脂粒子の表面が顔料からなる着色剤で被覆された着色樹脂粒子、樹脂粒子に染料からなる着色剤が染着された着色樹脂粒子などが挙げられる。
【００１２】
本発明では、着色樹脂粒子が非熱可塑性で上記平均粒子径を充足するものであれば、その構造〔中空構造有り、中空構造無し（密実）〕、形状（球状、多角形状、扁平状、繊維状）等は特に限定されるものではないが、好ましくは、優れた消しゴム消去性、筆記性、インクとしての経時安定性を発揮せしめる点から、ガラス転移点が１５０℃以上で熱分解温度に近く、更にはメルトフローインデックス値が０．１未満であるような分子内架橋を持つ粒子で粘着性を有せず、かつ、粒子径が３〜１５μｍとなる球状の着色樹脂微粒子の使用が望ましい。
着色樹脂粒子が熱可塑性で粘着性を有する場合は、粒子同士の凝集が起こりやすくなり、インクの安定性が損なわれたり、キャップを外した状態で放置した場合にカスレが生じやすくなるなど、好ましくない。
【００１３】
また、着色樹脂粒子の平均粒子径が２μｍ未満であると、紙繊維の空隙に入り込みやすくなり消去性が低下してしまうこととなり、好ましくない。また、着色樹脂粒子の平均粒子径が２０μｍを越えるものであると、消去性は向上することとなるが、インクとしての濃度が薄くなること、着色樹脂粒子が沈殿しやすくなり、経時的安定性が損なわれること、筆記時の感触が悪くなることなどの不具合が生じることとなり、好ましくない。
この着色樹脂粒子の平均粒子径を２〜２０μｍとし、かつ、非熱可塑性のものを用いることにより、初めて、紙の繊維の深部まで入り込むことなく、紙表面付近に留まり、消しゴムによって容易に除去することができることとなる。
【００１４】
着色樹脂粒子に用いる着色剤としては、染料として、例えば、アイゼンプリムラレッド４ＢＨ、アイゼンプリムラエローＧＣＬＨ（以上、（株）アイゼン製）などの直接染料、アイゼンボンソーＲＨ、アイゼンオパールピンクＢＨ、アイゼンオパールブラックＷＨエスクトラコンク（以上、（株）アイゼン製）、オリエントソルプルブルーＯＢＸ、オリエントソルプルブルーＯＢＢ（以上、オリエント化学（株）製）、などの酸性染料、タートラジン、アシッドレッド、フロキロン（以上、（株）アイゼン製）などの食料染料、蛍光染料などが挙げられる。
また、顔料としては、例えば、カーボンブラック、酸化チタン、酸化鉄などの無機顔料、フタロシアニン径顔料、アゾ径顔料等の有機顔料、および硫化カルシウム等の無機蛍光顔料、その他の蛍光顔料等が挙げられる。
【００１５】
樹脂成分としては、例えば、アクリル酸、メタクリル酸、アクリル酸エステル、メタクリル酸エステル、スチレン、アクリロニトリル、ブタジエン等の重合体もしくはこれらの共重合体、ポリエチレン、ボリエチレンテレフタレート、ポリプロピレン、フェノール樹脂、エポキシ樹脂、ウレタン等から選択される少なくとも１種が挙げられ、必要に応じて架橋などの処理を行ったものであってもよい。これらの樹脂への着色方法としては、従来公知の懸濁重合、分散重合などの手法が用いられる。
【００１６】
好ましい着色樹脂粒子の樹脂分としては、価格や色剤との混和・染着性などの点からアクリル樹脂、ウレタン樹脂、ベンゾクアナミンが望ましい。
また、好ましい着色樹脂粒子としては、粘着性を有しないもの、熱可塑性でないものが望ましい。粘着性を有するものでは、キャップを外した状態で一定時間放置した後に筆記すると、カスレが生じやすくなり、良好な描線を得ることができないことがあり、更に、熱可塑性のものでは、経時的に不安定性になりやすく、かつ筆記した描線を一定期間室温以上の温度下で放置した場合に、消しゴム消去性が低下することなどがあるためである。
【００１７】
本発明に用いることができる上記特性を有する着色樹脂粒子としては、例えば、市販のラブコロール２２０（Ｍ）ブラック（顔料含有架橋ＰＭＭＡ粒子、平均粒子径：８．５μｍ、構造：密実、形状：球状、大日精化社製）、エポカラーＦＰ１１２ピンク（蛍光染料染色ベンゾグアナミン・ホルムアルヒド縮合物、平均粒子径：３〜５μｍ、構造：密実、形状：球状）、エポカラーＦＰ１１３レッド（蛍光染料染色ベンゾグアナミン・ホルムアルヒド縮合物、平均粒子径：３〜５μｍ、構造：密実、形状：球状）、エポカラーＦＰ１１４オレンジ（蛍光染料染色ベンゾグアナミン・ホルムアルヒド縮合物、平均粒子径：３〜５μｍ、構造：密実、形状：球状）、エポカラーＦＰ１１７イエロー（蛍光染料染色ベンゾグアナミン・ホルムアルヒド縮合物、平均粒子径：３〜５μｍ、構造：密実、形状：球状、以上日本触媒社製）、バーノックＣＦＢ−６２０Ｃ−４０（黒色、顔料含有ウレタン粒子、平均粒径：１０〜２０μｍ、構造：密実、形状：球状、大日本インキ化学社製）などが挙げられ、これらは単独で又は２種以上を混合して用いることができる。
【００１８】
これらの特性を有する着色樹脂粒子の含有量は、インキ組成物全量に対して、５〜３０重量％、好ましくは、８〜２０重量％とすることが望ましい。
この着色樹脂粒子の含有量が５重量％未満であると、好ましい描線が得られなくなり、また、３０重量％を越えると、筆記感が重くなったり、描線にカスレが生じやすくなり、好ましくない。
【００１９】
本発明に用いる非着色粒子は、消しゴム消去性と耐擦過性との両方の特性を更に付与させるために含有するものであり、例えば、非着色のスチレンブタジエン粒子、スチレンアクリル樹脂粒子、アクリル酸エステル粒子、メタクリル酸エステル粒子、シリコンアクリル粒子、ビニルピリジンなどが挙げられ、これらの非着色粒子は変性されたものであってもよい。
好ましくは、連続被膜の強度、適度な粘着性、インキとしての安定性の点から、スチレンブタジエン粒子（変性有り又は無し）、スチレンアクリル樹脂粒子（変性有り又は無し）、アクリル酸エステル粒子（変性有り又は無し）、メタクリル酸エステル粒子（変性有り又は無し）の使用が望ましい。
【００２０】
これらの非着色粒子の平均粒子径は、好ましくは、０．０１〜１０μｍ、更に好ましくは、０．１〜２μｍとなるものが望ましい。
非着色粒子の粒子径が０．０１μｍ未満のものであると、紙繊維の空隙の奥に入り込みやすくなるため、消しゴム消去効果が発揮しにくくなる。また、非着色粒子の粒子径が１０μｍを越えると、耐擦過性が劣ることとなる。これは粒子と紙面の接触面積が減少すること及びその大きさ故に、擦過に対して引っかかりやすくなるためと考えられる。
【００２１】
本発明に用いることができる上記特性を有する非着色粒子としては、例えば、市販のＪｏｎｃｒｙｌ　７９０（スチレンアクリル粒子、平均粒子０．２μｍ、ガラス転移点：９０℃、構造：密実、形状：球状）、Ｊｏｎｃｒｙｌ　７６４０（スチレンアクリル粒子、平均粒子０．１２μｍ、ガラス転移点：８５℃、構造：密実、形状：球状、以上ジョンソンポリマー社製）、ＨＰ−４３３Ｊ（中空スチレンアクリル樹脂粒子、平均粒子０．４μｍ、ガラス転移点：１０５℃、構造：中空構造、形状：球状）、ＯＰ−８４Ｊ（中空スチレンアクリル樹脂粒子、平均粒子０．５５μｍ、ガラス転移点：１０５℃、構造：中空構造、形状：球状、以上ローム＆ハース社製）などが挙げられ、これらは単独で又は２種以上を混合して用いることができる。
【００２２】
これらの特性を有する非着色粒子の含有量は、インキ組成物全量に対して、好ましくは、０．１〜１０重量％、更に好ましくは、０．５〜５重量％とすることが望ましい。
この非着色粒子の含有量が０．１重量％未満であると、本発明の効果である消しゴム消去性と耐擦過性を発揮せしめることができず、また、１０重量％を越えると、粘着性が強くなり、耐擦過性は良好となるが、消しゴム消去性は著しく低下することとなり、好ましくない。
【００２３】
本発明の水性ボールペン用インキ組成物は、水（精製水、イオン交換水、純水等）を主溶剤として用いるが、更に、溶剤として、保水性の付与、筆記感の向上の点から、水に相溶性のある極性基を有する水溶性極性溶剤を使用することができる。
用いることができる水溶性極性溶剤としては、例えば、エチレングリコール、ジエチレングリコール、トリエチレングリコール、ポリエチレングリコール、プロピレングリコール、エチレングリコールモノメチルエーテル、グリセリン、ピロリドン、トリエタノールアミンなどが挙げられ、これらは単独で又は２種以上混合して用いることができる。
【００２４】
本発明の水性ボールペン用インキ組成物では、更に、水以外の水溶性液体媒体が使用できる。この水溶性液体媒体としては、グリセリンエチレンオキサイド若しくはプロピレンオキサイド付加物、及びジグリセリンエチレンオキサイド若しくはプロピレンオキサイド付加物の中から選ばれる少なくとも１種、好ましくは、ジグリセリンプロピレンオキサイド（４〜３０）モル付加物、ジグリセリンエチレンオキサイド（５〜４０）モル付加物が挙げられる。
これらの水溶性液体媒体を用いることにより、更に消しゴム消去性が良好で耐ペン先乾燥性に優れたインキ組成物とすることができる。好ましくは、更なる消しゴム消去性、耐ペン先乾燥性の向上の点からポリオキシエチレン１３モル付加ジグリセリルエーテル、ポリオキシプロピレン９モル付加ジグリセリルエーテル、ポリオキシエチレン１０モル付加グリセリルエーテル、ポリオキシプロピレン９モル付加グリセリルエーテルを用いることが望ましい。
【００２５】
これらの水溶性液体媒体は、保水性が高いこと、メカニズムは明確でないが、着色樹脂粒子や非着色粒子との『離れ』が良好なために、着色樹脂粒子を紙繊維の表面付近に置いていくためではないかと推察される。
これらの水溶性液体媒体の含有量は、インキ組成物全量に対して、好ましくは、１〜３０重量％、更に好ましくは、５〜１５重量％とすることが望ましい。
この水性液体媒体の含有量が１重量％未満であると、更なる消しゴム消去性、耐ペン先乾燥性の効果を発揮せしめることができず、また、３０重量％を越えると、筆記描線の乾燥性が低下するため、好ましくない。
【００２６】
本発明の水性ボールペン用インキ組成物は、上記以外の成分として、本発明の効果を損なわない範囲で、水性ボールペン用インキに汎用されている添加剤（任意成分）を用いることができる。
添加剤としては、ｐＨ調整剤として、アンモニア、尿素、モノエタノールアミン、ジエタノールアミン、トリエタノールアミン、トリポリリン酸ナトリウム、炭酸ナトリウムなどのリン酸のアルカリ金属塩、水酸化ナトリウムなどのアルカリ金属の水酸化物、防腐剤もしくは防微剤として、フェノール、ナトリウムオマジン、ペンタクロロフェノールナトリウム、１，２−ベンズイソチアゾリン３−オン、２，３，５，６−テトラクロロー４（メチルスルフォニル）ピリジン、安息香酸ナトリウムなど、安息香酸やソルビタン酸やデヒドロ酢酸のアルカリ金属塩、ベンズイミダゾール系化合物などが挙げられる。
【００２７】
また、防錆剤としてベンゾトリアゾール、ジシクロへキシルアンモニウムナイトライト、ジイソプロピルアンモニウムナイトライト、トリルトリアゾール、サポニン類、潤滑剤としてポリオキシエチレンラクリルエーテルなどのポリアルキレングリコール誘導体、脂肪酸アルカリ塩、ノニオン系界面活性剤、パーフルオロアルキルエーテルリン酸エステルなどのフッ素系界面活性剤、ジメチレンポリシロキサンのポリエチレングリコール付加物などのポリエーテル変性シリコーンなどが挙げられる。
【００２８】
本発明の水性ボールペン用インキ組成物には、更に、水溶性の粘度調整剤を添加することにより、更なる安定性のあるインキ組成物を得ることができる。
粘度調整剤としては、例えば、合成高分子、セルロースおよび多糖類からなる群から選ばれた少なくとも一種を使用することができる。
合成高分子としては、例えば、ポリアクリル酸類、ポリビニルアルコール、ポリエチレンオキサイド、ポリビニルピロリドン、ポリビニルメチルエーテル、ポリアクリルアマイドなどを、セルロースとしては、エチルセルロース、メチルセルロース、ヒドロキシメチルセルロース、カルボキシメチルセルロースなどを、多糖類としては、キサンタンガム、グアーガム、カゼイン、アラビアガム、ゼラチン、カラギーナン、アルギン酸、トラガカントガム、ローカストビーンガムなどが挙げられる。
【００２９】
本発明の水性ボールペン用インキ組成物は、上記粘度調整剤等を適宜含有せしめることにより、２５℃の条件下においてＥＭＤ型粘度計（例えばＴＯＫＩＭＥＣ社製）で測定した１ｒｐｍの粘度値を、好ましくは、１００〜１５００ｍＰａ・ｓの範囲、更に好ましくは、５００〜１２００ｍＰａ・ｓの範囲とすることが望ましい。
この１ｒｐｍの粘度値を、１００〜１５００ｍＰａ・ｓの範囲にすることにより、経時的なインキの分離が発生せず、且つ筆記感が良好なインキとすることができる。
【００３０】
更に、２５℃の条件下においてＥＭＤ型粘度計で測定した１００ｒｐｍの粘度値を、好ましくは、１０〜９０ｍＰａ・ｓ、更に、好ましくは、２０〜５０ｍＰａ・ｓの範囲とすることが望ましい。
この１００ｒｐｍの粘度値を、１０〜９０ｍＰａ・ｓの範囲にすることにより、カスレの発生しない、良好な描線を実現することができる。
【００３１】
本発明の水性ボールペン用インキ組成物は、上記特性の着色樹脂粒子、非着色粒子、水（及び水溶性極性溶剤）、並びに、水性液体媒体、添加剤等を公知の水性インキの製法と同様にして調製することにより製造することができる。
本発明の水性ボールペン用インキ組成物のｐＨは、使用性、安全性、ボールペンの金属部分に対する耐腐食性、アルカリ増粘型増粘剤を使用した場合の増粘力の点からｐＨ調整剤などにより７．０〜９．０に調整されたものが望ましい。
【００３２】
【発明の実施の形態】
次に、本発明を実施例及び比較例により、更に詳細に説明するが、本発明は下記実施例等に限定されるものではない。
【００３３】
まず最初に、図１について説明する。
この図１は本実施の形態に関わるボールペンリフィールの側面断面図である。
図において、ボールペンリフィールはチップ１と、このチップに固定した継ぎ手２、継ぎ手２に内蔵した逆流止めボール３と受けコマ４、継ぎ手２に固定したインク貯蔵管５とを備えている。
また、前記インク貯蔵管５は、ほぼ円筒状に形成され、そのチップ１側にはインク６が充填され、その反チップ１側には逆流防止体７が充填されている。
【００３４】
次に、図２について説明する。
この図２は、ボールペンチップの先端部分の縦断面図である。
図において、ボールペンチップのボール保持部１１先端は、外径が先細のテーパ部１５に形成され、その先端側にはボールハウス１３が形成してある。このボールハウス１３の内部はボール１２を保持するものであり、底面部１９にはボール１２を保持するためのボール受け座１８が形成され、先端には内側に曲げたカシメ部１４が設けられている。そして、ボール受け座１８、ボールハウス１３の内周面である側面部２０およびカシメ部１４で、飛び出さないようにボール１２を支持している。また前記ボール受け座１８の反先端部側には、インク誘導孔１６と、インク溝１７とが設けられている。なお図中、ボール１２の直径をφＡ、ボール１２の移動距離をＢと示してある。
【００３５】
後記の表１に、実施例１から実施例１３まで及び比較例１から比較例４までの各ボールペンリフィールの構成と、これらのボールペンリフィールの「筆記距離」、「消しゴム消去性」に付いての評価をそれぞれ示す。
ここで、実施例１から実施例１３まで及び比較例１から比較例４までの各ボールペンリフィールは、「ボールハウス内のボール移動距離（Ｂ）」が異なるように形成したものである。
また、実施例１から実施例１３まで及び比較例１から比較例４までの各ボールペンリフィールは、ボールの材質を超硬合金とし、ホルダーの材質をステンレスとし、ボールの直径を０．８ｍｍとした。
【００３６】
また、インクの組成は
着色樹脂粒子（蛍光染料染色ベンゾグアナミン・ホルムアルヒド縮合物、平均粒子径：３〜５μｍ、構造：密実、形状：球状）：１２重量％
非着色粒子（スチレンアクリル粒子、平均粒子０．２μｍ、ガラス転移点：９０℃、構造：密実、形状：球状）：３重量％
加ジグリセリルエーテル：７重量％
ポリアクリル酸類Ａ：０．３８重量％
トリエタノールアミン：１．５重量％
ベンゾトリアゾール：０．５重量％
水：残量重量％
とした。
【００３７】
また、「筆記距離」の試験は、
まず、手書きにて筆記可能であることを確認し、その後にＩＳＯ規格１４１４５−１に準拠した自動筆記試験器を用い、
筆記速度：４．５ｍ／ｍｉｎ
筆記角度：６０゜
筆記不可：０．９８Ｎ
の条件で筆記不能になるまで行った。
【００３８】
また、「筆記距離」の評価は、
１０本のボールペンリフィールについて行い、
（イ）インクが完全になくなるまで筆記可能であった　→　評価「Ａ」
（ロ）充填量の１／４未満のインクを残して筆記不能であった　→　評価「Ｂ」
（ハ）充填量の１／４以上のインクを残して筆記不能となった　→　評価「Ｃ」
とした。
【００３９】
また、「消しゴム消去性」の試験は、
２５℃、６０％ＲＨの環境下で行い、各ペン体をＩＳＯ規格に準拠した筆記用紙に、直径約２ｃｍの円を螺旋状に筆記し、１分経過後に、その描線を消しゴム（三菱鉛筆社製、ＥＰ−６０）にて消去した。
【００４０】
また、「消しゴム消去性」の評価は、
１０本のボールペンリフィールについて筆記して消去した描線を目視で観察し、
（イ）消しゴムにより筆記した描線が綺麗に消去される　→　評価「Ａ」
（ロ）上記「Ａ」に較べ描線が残る部分がある　→　評価「Ｂ」
（ハ）消しゴムにより筆記した描線はやや消去されるが大部分消去されないで残る　→　評価「Ｃ」
とした。
【００４１】
なお、表中、「割合」は「ボール径に対してボールがボールハウス内で前後方向に移動可能な距離の割り合い」を、「筆記距離」は「筆記距離の評価」を「消去性」は「消しゴム消去性の評価」を、それぞれ示す。
【００４２】
【表１】
2004142114.tif 000003
【００４３】
この表１によると、「割合」が６％以下であると、筆記距離に難がある。これは、着色樹脂粒子の詰まりに起因するものと思われる。また、逆に１４％以上であると消去性が悪くなる。これは、隙間が大きくなりすぎてインク量が多くなりすぎたためと思われる。
このように、実施例１から実施例１３までの各ボールペンリフィールは、「筆記距離」も十分長く、しかも「消しゴム消去性」に優れた水性ボールペンリフィールを持ったチップとすることができるのである。
【００４４】
一方、比較例１から比較例４までの各ボールペンリフィールは、「筆記距離」が短い、「消しゴム消去性」が悪いなどの欠点を有するボールペンリフィールとなってしまう。
なお、以上の実施例ではボールの直径が０．８ｍｍのもので説明したが、０．５ｍｍ、０．７ｍｍ、１．０ｍｍ、１．４ｍｍの直径を有するボールを用いた場合でも同様の傾向にあることを確認している。
【００４５】
【発明の効果】
本発明のボールペンは前述したような構成なので、非熱可塑性である着色樹脂粒子と非着色粒子を含有した水性インクを収容したボールペンであっても、十分な筆記距離が確保され、また、筆記描線を消しゴムで消去しても十分に描線を消せることができる。
【図面の簡単な説明】
【図１】本実施の形態に関わるボールペンリフィールの側面断面図
【図２】ボールペンチップの先端部分の縦断面図である
【符号の説明】
１　　チップ
２　　継ぎ手
３　　逆流止めボール
４　　受けコマ
５　　インク貯蔵管
６　　インク
７　　逆流防止体
１１　ボール保持部
１２　ボール
１３　ボールハウス
１４　カシメ部
１５　テーパ部
１６　インク誘導孔
１７　インク溝
１８　ボール受け座
１９　底面部
２０　側面部
φＡ　ボールの直径
Ｂ　ボールの移動距離
【図１】
2004142114.tif 000004
【図２】
2004142114.tif 000005